(57)【要約】【課題】磁気記録媒体のためのものであって、潤滑剤分子の配向のために加熱処理を必要としない潤滑剤層の形成方法を提供すること。【解決手段】主鎖成分と、該主鎖成分の少なくとも１端に結合したものであって、前記主鎖成分と化学的性質を異にする末端成分とを１つの分子内に有する潤滑剤を含む潤滑剤溶液に媒体を浸漬し、潤滑剤を前記末端成分を介して媒体の表面に会合によって結合させ、かつ前記主鎖成分を媒体の表面を向いて配向させるように、構成する。【選択図】　　　図６
2004087042.tif 000002
【特許請求の範囲】
【請求項１】
媒体の表面に潤滑剤を塗布する方法であって、
主鎖成分と、該主鎖成分の少なくとも１端に結合したものであって、前記主鎖成分と化学的性質を異にする末端成分とを１つの分子内に有する潤滑剤を含む潤滑剤溶液に前記媒体を浸漬し、前記潤滑剤溶液から引き上げた後の前記媒体において、前記潤滑剤を前記末端成分を介して前記媒体の表面に会合によって結合させ、かつ前記主鎖成分を前記媒体の表面を向いて配向させることを特徴とする潤滑剤の塗布方法。
【請求項２】
前記主鎖成分の両端に前記末端成分が結合した分子構造をもった潤滑剤を使用し、前記末端成分を前記媒体の表面に会合によって結合させるとともに、前記末端成分どうしを橋架けた前記主鎖成分を前記媒体の表面を向いて配向させることを特徴とする請求項１に記載の潤滑剤の塗布方法。
【請求項３】
前記潤滑剤の分子において、前記主鎖成分が撥水性を示し、かつ前記末端成分が親水性を示すことを特徴とする請求項１又は２に記載の潤滑剤の塗布方法。
【請求項４】
前記潤滑剤の末端成分と親和性がある貧溶媒を含む前処理溶液と、前記潤滑剤の主鎖成分と親和性がある良溶媒に潤滑剤を溶解して得た潤滑剤溶液を組み合わせて使用することを特徴とする請求項１〜３のいずれか１項に記載の潤滑剤の塗布方法。
【請求項５】
前記貧溶媒の比重が前記良溶媒の比重よりも小さく、かつ前記貧溶媒と前記良溶媒は実質的に相溶性を有していないことを特徴とする請求項４に記載の潤滑剤の塗布方法。
【請求項６】
前記媒体を前記前処理溶液に浸漬した後に続けて、前記前処理媒体を前記潤滑剤溶液に浸漬することを特徴とする請求項４又は５に記載の潤滑剤の塗布方法。
【請求項７】
媒体の表面に形成された潤滑剤層であって、
主鎖成分と、該主鎖成分の少なくとも１端に結合したものであって、前記主鎖成分と化学的性質を異にする末端成分とを１つの分子内に有する潤滑剤が前記末端成分を介して前記媒体の表面に会合によって結合しており、前記主鎖成分が前記媒体の表面を向いて配向していることを特徴とする潤滑剤層。
【請求項８】
潤滑剤層を表面に有する磁気記録媒体であって、
主鎖成分と、該主鎖成分の少なくとも１端に結合したものであって、前記主鎖成分と化学的性質を異にする末端成分とを１つの分子内に有する潤滑剤が前記末端成分を介して前記磁気記録媒体の表面に会合によって結合しており、前記主鎖成分が前記磁気記録媒体の表面を向いて配向していることを特徴とする磁気記録媒体。
【請求項９】
前記磁気記録媒体が、非磁性の基板と、該基板の上に順に形成された磁気記録層及びカーボン保護膜を含むことを特徴とする請求項８に記載の磁気記録媒体。
【請求項１０】
磁気記録媒体において情報の記録を行うための記録ヘッド及び情報の再生を行うための再生ヘッドを備えた磁気ディスク装置であって、
前記磁気記録媒体が、潤滑剤層を表面に有する磁気ディスクであって、主鎖成分と、該主鎖成分の少なくとも１端に結合したものであって、前記主鎖成分と化学的性質を異にする末端成分とを１つの分子内に有する潤滑剤が前記末端成分を介して前記磁気ディスクの表面に会合によって結合しており、前記主鎖成分が前記磁気ディスクの表面を向いて配向していることを特徴とする磁気ディスク装置。
【発明の詳細な説明】
【０００１】
【発明の属する技術分野】
本発明は、潤滑剤の塗布方法に関し、さらに詳しく述べると、媒体、例えば磁気ディスクのような磁気記録媒体の表面に潤滑剤を塗布する方法に関する。本発明はまた、特に媒体用の、加熱処理をしなくても配向力が高く、かつ薄く濡れ広がった潤滑剤層に関する。さらに、本発明は、かかる潤滑剤層を備えた、低工数及び低コストで製造が可能な高信頼性の磁気記録媒体、そして低コスト及び高信頼性の磁気ディスク装置に関する。
【０００２】
【従来の技術】
コンピュータなどの情報処理装置において、磁気ディスク装置が外部記録装置として広く用いられている。磁気ディスク装置を使用すると、磁気記録媒体（磁気ディスク）上で磁気ヘッドを走査して、磁気記録媒体において情報の記録や読出を行うことができる。したがって、記録密度の向上のためには、動作時の磁気ヘッド（厳密にはヘッドの電磁変換素子）と磁気記録媒体（磁気記録媒体の磁性層）との隙間（浮上高さ）の低下が必須となる。この浮上高さは、記録密度の向上のために持続的に減少する傾向にあり、現在では十数ｎｍにまで達している。
【０００３】
従来の一般的な磁気記録媒体は、周知の通り、非磁性の基板と、その上に順次積層された、下地層、磁気記録層（磁性層ともいう）、保護膜、そして潤滑剤層とから構成されている。このような磁気記録媒体において、基板は、例えばアルミニウム基板からなり、その表面にＮｉＰ膜を有している。下地層は、通常、非磁性の金属であるＣｒ系合金からなる。Ｃｒ系合金は、例えば、ＣｒＭｏ合金である。磁気記録層は、通常、強磁性の金属であるＣｏＣｒ系合金からなる。ＣｏＣｒ系合金は、例えば、ＣｏＣｒＴａ、ＣｏＣｒＰｔ、ＣｏＣｒＰｔＴａＮｂなどである。このような磁気記録層の上には、磁気記録層を磁気ヘッドの衝撃による破損などから保護するため、保護膜が設けられている。保護膜は、各種のカーボン材料、例えばアモルファスカーボンなどから形成されており、したがって、通常、カーボン保護膜と呼ばれている。カーボン保護膜は、半導体装置の製造において慣用の成膜技術である、スパッタ法、化学的気相成長法（以下、「ＣＶＤ法」と呼ぶ）などを使用して形成されている。また、このようにして形成されたカーボン保護膜に対して高められた耐久性を付与するため、そのカーボン保護膜に水素や窒素を添加することも行われている。さらに、カーボン保護膜の上には、磁気記録媒体におけるヘッドの円滑な浮上を図り、あわせて浮上高さを低下させる目的で、固体もしくは液体の潤滑剤、例えばフルオロカーボン系の液体潤滑剤が塗布されている。潤滑剤層の存在によって、磁気記録媒体とヘッドの接触時に摩擦や磨耗を低減し、ヘッドクラッシュ等の障害発生を防止できるからである。液体潤滑剤の塗布には、浸漬法、スピンコート法、スプレー法などが一般的に使用されている。
【０００４】
例えば、特開平７−２９６３７２号公報には、非磁性基板上に磁性層、炭素質保護膜、潤滑層を順次積層してなる磁気記録媒体において、炭素質保護膜表面がアンモニアガス含有雰囲気でプラズマ処理を施されたのちに、一方の末端にカルボキシル基を有する潤滑剤分子を含有する潤滑剤（例えば、ステアリン酸、ベヘン酸など）を用いて形成された潤滑層を備えたことを特徴とする磁気記録媒体が開示されている。この磁気記録媒体において、炭素質保護膜は、カーボン保護膜、水素化カーボン保護膜などであり、例えば、スパッタ法、プラズマＣＶＤ法、イオンプレーティング法などによって形成される。また、かかる炭素質保護膜の膜厚は、通常、５０〜５００Åである。潤滑層は、潤滑剤をアルコール、ケトン等の有機溶媒に溶解し、浸漬法、スピンコート法、スプレー法などで炭素質保護膜に塗布することによって形成される。図１は、アンモニアガス含有雰囲気下でプラズマ処理を施された炭素質保護膜６４の表面に、潤滑剤として使用したステアリン酸の分子６５が静電作用によって固着した状態を模式的に示したものである。ステアリン酸分子６５の疎水性部分が保護膜（基板）６４に対して上を向いて配向しているので、潤滑層全体の配向性が向上することとなる。
【０００５】
【発明が解決しようとする課題】
磁気ヘッドの浮上高さの低下は、磁気記録媒体との接触の機会を増やすので、ヘッドクラッシュが発生しやすくなる。ヘッドクラッシュの発生を防止するためには、上記したようにカーボン保護膜の上に潤滑剤層を塗布するのが有効であるけれども、潤滑剤層がただ存在しているだけでは不十分で、潤滑剤が保護膜表面に理想的な状態で存在する必要がある。すなわち、潤滑剤は、保護膜表面で凝集状態にならず、薄く濡れ広がっている必要がある。換言すると、先に図１を参照して説明したように、潤滑剤分子の末端基が基板側に向き、主鎖部分が基板に対して上を向いて配向している必要がある。
【０００６】
潤滑剤分子の上記のような配向状態を得るためには、通常、保護膜上に潤滑剤の溶液を塗布した後、磁気記録媒体を例えば熱風炉に入れて、約１００〜１２０℃の温度で加熱処理することが必要である。加熱処理によって潤滑剤分子に熱エネルギーを付与し、潤滑剤の分子運動の結果として配向を促すことができるからである。また、熱風炉による加熱に代えて、高周波コイルによる電磁加熱なども行われている。しかし、いずれの加熱処理も煩雑であり、配向の完了までに長時間を必要とし、量産性に欠け、製造コストも増加する。
【０００７】
本発明の目的は、上記した従来の技術の問題点を解消して、潤滑剤分子の配向のために加熱処理を必要としない潤滑剤層の形成方法、換言すると、潤滑剤の塗布方法を提供することにある。
【０００８】
また、本発明の目的は、配向力が高く、かつ薄く濡れ広がった潤滑剤層の形成方法を提供することにある。
【０００９】
さらに、本発明の目的は、配向力が高く、かつ薄く濡れ広がった、媒体用の潤滑剤層を提供することにある。
【００１０】
さらにまた、本発明の目的は、かかる潤滑剤層を備えた、低工数及び低コストで製造が可能な高信頼性の磁気記録媒体を提供することにある。
【００１１】
さらにまた、本発明の目的は、低コスト及び高信頼性の磁気ディスク装置を提供することにある。
【００１２】
本発明の上記した目的及びその他の目的は、以下の詳細な説明から容易に理解することができるであろう。
【００１３】
【課題を解決するための手段】
本発明者らは、潤滑剤層を形成する場合に、それに使用される潤滑剤分子の主鎖と末端の化学的性質が異なることを利用した場合、まったく予想できなかったことではあるが、潤滑剤を浸漬塗布するだけで、すなわち、分子配向のための加熱処理を浸漬塗布に続けて実施しなくても、潤滑剤分子を基板に対して配向させ得るということを見い出した。
【００１４】
本発明は、その１つの面において、媒体の表面に潤滑剤を塗布する方法であって、
主鎖成分と、該主鎖成分の少なくとも１端に結合したものであって、前記主鎖成分と化学的性質を異にする末端成分とを１つの分子内に有する潤滑剤を含む潤滑剤溶液に前記媒体を浸漬し、前記潤滑剤溶液から引き上げた後の前記媒体において、前記潤滑剤を前記末端成分を介して前記媒体の表面に会合によって結合させ、かつ前記主鎖成分を前記媒体の表面を向いて配向させることを特徴とする潤滑剤の塗布方法にある。
【００１５】
また、本発明は、そのもう１つの面において、媒体の表面に形成された潤滑剤層であって、
主鎖成分と、該主鎖成分の少なくとも１端に結合したものであって、前記主鎖成分と化学的性質を異にする末端成分とを１つの分子内に有する潤滑剤が前記末端成分を介して前記媒体の表面に会合によって結合しており、前記主鎖成分が前記媒体の表面を向いて配向していることを特徴とする潤滑剤層にある。
【００１６】
さらに、本発明は、そのもう１つの面において、潤滑剤層を表面に有する磁気記録媒体であって、
主鎖成分と、該主鎖成分の少なくとも１端に結合したものであって、前記主鎖成分と化学的性質を異にする末端成分とを１つの分子内に有する潤滑剤が前記末端成分を介して前記磁気記録媒体の表面に会合によって結合しており、前記主鎖成分が前記磁気記録媒体の表面を向いて配向していることを特徴とする磁気記録媒体にある。
【００１７】
さらにまた、本発明は、そのもう１つの面において、磁気記録媒体において情報の記録を行うための記録ヘッド及び情報の再生を行うための再生ヘッドを備えた磁気ディスク装置であって、
前記磁気記録媒体が、潤滑剤層を表面に有する磁気ディスクであって、主鎖成分と、該主鎖成分の少なくとも１端に結合したものであって、前記主鎖成分と化学的性質を異にする末端成分とを１つの分子内に有する潤滑剤が前記末端成分を介して前記磁気ディスクの表面に会合によって結合しており、前記主鎖成分が前記磁気ディスクの表面を向いて配向していることを特徴とする磁気ディスク装置にある。
【００１８】
本発明による潤滑剤層の形成では、媒体を浸漬させるべき潤滑剤溶液中における潤滑剤分子の挙動が重要である。潤滑剤は、通常、その溶液中にランダムに配向した状態で存在している。この状態で潤滑剤の浸漬塗布を行った場合、基板上でも潤滑剤はランダムに配向可能である。しかし、末端成分（末端基）が主鎖成分と異なる化学的構造あるいは化学的性質を有する特定の潤滑剤を浸漬塗布に使用した場合には、もしもその潤滑剤溶液に、末端成分と親和性があり、かつ主鎖成分と親和性のない溶媒（貧溶媒）との界面が存在すれば、末端成分は貧溶媒の方向に配向可能である。よって、潤滑剤溶液と貧溶媒（本発明では、特に前処理溶液という）の界面付近に秩序構造を持たせ、被塗布体である媒体がその秩序構造を通過するように構成すると、媒体上でその方向に末端成分を配向させるとともに、その秩序構造を保持することができる。なぜなら、潤滑剤の末端成分と媒体表面の親和性が、潤滑剤の主鎖成分に比べて強いからである。
【００１９】
潤滑剤の末端成分と媒体表面の親和性が強いとはいえ、ランダムな配向で塗布された後は、潤滑剤の自己組織化が進まず、秩序構造（配向）が実現されない。そのため、通常は、先に説明したように加熱処理によって潤滑剤分子に熱エネルギーを付与している。しかし、加熱処理は上述のように回避すべきものであるので、本発明では、上記の説明及び以下の詳細な説明から理解できるように、秩序状態の形成に溶媒に対する親和力を利用してこの問題点を解消するに至った。本発明に従うと、秩序構造を媒体表面で具現するとともに、安定に保持することができる。
【００２０】
【発明の実施の形態】
本発明による潤滑剤塗布方法、潤滑剤層、磁気記録媒体及び磁気ディスク装置は、それぞれ、本発明の範囲内でいろいろな形態で有利に実施できる。例えば、磁気記録媒体は、以下の説明では特に磁気ディスクを参照して説明するが、それ以外の磁気記録媒体、例えば磁気テープ、光磁気ディスクなどであってもよい。同様に、潤滑剤塗布方法や潤滑剤層は、磁気ディスクに対してばかりでなく、その他の磁気記録媒体や、磁気記録媒体とは異なる種類の媒体などにも、有利に適用することができる。
【００２１】
本発明の磁気記録媒体は、好ましくはディスクの形態で提供される。磁気ディスクは、基本的に、潤滑剤層の構成及び形成における相違を除いて、常用の磁気ディスクと同様な構成を有することができる。よって、以下、図２の基本構成を参照して本発明の磁気ディスクを説明する。磁気ディスク１０は、非磁性の基板１、下地層２、磁気記録層３、カーボン保護膜４、そして本発明による潤滑剤層５を少なくとも有している。しかし、磁気ディスク１０では、本発明の範囲内において種々の変更や改良、例えば、磁気記録層３の多層化、中間層の追加などを行うことができる。実際、現用の磁気ディスクの層構成は、非常に複雑になっている。
【００２２】
本発明の磁気ディスクにおいて、非磁性の基板は、この技術分野において常用のいろいろな材料から形成することができる。適当な非磁性の基板としては、以下に列挙するものに限定されるわけではないけれども、例えば、ＮｉＰメッキ付きのアルミニウム（アルミニウム合金を含む）基板、ガラス又は強化ガラス基板、表面酸化膜（例えばシリコン酸化膜）を有するシリコン基板、ＳｉＣ基板、カーボン基板、プラスチック基板、セラミック基板などを挙げることができる。特に、ＮｉＰメッキ付きのアルミニウム（アルミニウム合金を含む）基板を有利に使用することができる。
【００２３】
非磁性の基板の上の下地層は、磁気ディスクにおいて一般的な非磁性の金属材料から形成することができる。下地層に好適な金属材料は、例えば、クロムを主成分とするものである。下地層は、単層であっても２層もしくはそれ以上の多層構造であってもよい。多層構造の下地層の場合、それぞれの層の組成は任意に変更することができる。かかる下地層は、特に、クロムのみを主成分とする金属材料あるいはクロム及びモリブデンを主成分とする金属材料から有利に構成することができる。例えば、磁気ディスクの磁気記録層に白金が含まれるような場合には、クロム及びモリブデンを主成分とする金属材料から下地層を構成するのが好ましい。すなわち、モリブデンの添加によって、格子面間隔を広げることができ、また、磁気記録層の組成、特に白金量によって広がる磁気記録層の格子面間隔に対して下地層の格子面間隔を近くしてやることにより、磁気記録層（ＣｏＣｒ系合金）のＣ軸の面内への優先配向を促すことができるからである。適当な下地層の材料の例として、Ｃｒ、ＣｒＷ、ＣｒＶ、ＣｒＴｉ、ＣｒＭｏなどを挙げることができる。このような下地層は、例えばマグネトロンスパッタ法などのスパッタ法により、常用の成膜条件により形成することができる。特に、保磁力を高めるため、ＤＣ負バイアスの印加下にスパッタ法を実施するのが好ましい。適当な成膜条件として、例えば、約１００〜３００℃の成膜温度、約１〜１０ｍＴｏｒｒのＡｒガス圧力、そして約１００〜３００ＶのＤＣ負バイアスを挙げることができる。また、必要に応じて、スパッタ法に代えて、他の成膜法、例えば蒸着法、イオンビームスパッタ法等を使用してもよい。かかる下地層の膜厚は、種々のファクタに応じて広い範囲で変更することができる。下地層の膜厚は、この範囲に限定されるものではないけれども、Ｓ／Ｎ比を高めるため、一般的には５〜６０ｎｍの範囲である。下地層の膜厚が５ｎｍを下回ると、磁気特性が十分に発現しないおそれがあり、また、反対に６０ｎｍを上回ると、ノイズが増大するおそれがある。
【００２４】
本発明の磁気ディスクは、必要に応じて、その非磁性の基板とその上方の前記下地層との中間に、チタンを主成分とする金属材料からなる追加の下地層、好ましくはＴｉ薄膜を有していてもよい。このような中間層は、両者の結合関係をより向上させる働きを有している。
【００２５】
本発明の磁気ディスクにおいて、非磁性の下地層の上に形成されるべき磁気記録層は、下地層と同様に、磁気ディスクにおいて一般的な磁気記録層から形成することができる。磁気記録層は、単層であってもよく、２層もしくはそれ以上の多層構造であってもよい。多層構造の磁気記録層の場合、それぞれの磁気記録層の組成は同一もしくは異なっていてもよく、また、必要に応じて、磁気記録層の間に中間層を介在させて、磁気記録特性の向上などを図ってもよい。
【００２６】
磁気記録層は、通常、コバルトを主成分として含有し、これにクロム及び白金を併用する。さらには、これらの成分に追加して、タングステンやカーボンを組み合わせて含有することができる。例えば、この磁気記録層の五元系合金は、好ましくは、次式により表される組成範囲：
Ｃｏｂａｌ．−Ｃｒ１４−２３　−Ｐｔ１−２０−Ｗｘ　−Ｃｙ
（上式中、ｂａｌ．はバランス量を意味し、そしてｘ＋ｙは１〜７ａｔ％である）にある。このＣｏＣｒＰｔＷＣ五元系合金において、Ｗ及びＣの添加量の比は、５：１〜２：１の範囲であることが好ましい。また、かかる五元系合金において、Ｗ及びＣの添加量の比が４：１でありかつ合計量が１〜７ａｔ％であることが特に好ましい。
【００２７】
本発明による磁気ディスクでは、磁気記録層をＣｏＣｒＰｔ合金から構成し、これにＷ及びＣの両方を添加し、さらに層構成や成膜プロセスを最適化することにより、ノイズの大幅な低減を図ることができ、したがって、高いＳ／Ｎ比が得られ、よって、高密度記録媒体を具現することができる。
【００２８】
また、磁気記録層は、コバルトを主成分として含有し、これにクロム及び白金を併用する。さらには、これらの成分に追加して、タンタルやニオブをを組み合わせて含有することができる。例えば、この磁気記録層の五元系合金は、好ましくは、次式により表される組成範囲：
Ｃｏｂａｌ．−Ｃｒ１３−２１　−Ｐｔ１−２０−Ｔａｘ　−Ｎｂｙ
（上式中、ｂａｌ．はバランス量を意味し、そしてｘ＋ｙは１〜７ａｔ％である）にある。このＣｏＣｒＰｔＴａＮｂ五元系合金において、Ｔａ及びＮｂの添加量の比は、同等もしくはほぼ同等でありかつ合計量が１〜７ａｔ％であることが好ましい。一例を示すと、例えばＣｏ７４Ｃｒ１７Ｐｔ５　Ｔａ２　Ｎｂ２　が好適である。
【００２９】
本発明の磁気ディスクにおいて、その磁気記録層は、単層構造及び２層構造にかかわりなく、３０〜１８０Ｇμｍ　のｔＢｒ（磁気記録層の膜厚ｔと残留磁化密度Ｂｒの積）を有していることが好ましい。特に、単層構造の磁気記録層は、５０〜１８０Ｇμｍ　のｔＢｒを有していることが好ましく、また、２層構造の磁気記録層は、３０〜１６０Ｇμｍ　のｔＢｒを有していることが好ましい。本発明の磁気記録層は、従来の磁気記録層に比較して低Ｂｒに構成したことにより、特にＭＲヘッドをはじめとした磁気抵抗効果型ヘッド用として最適である。
【００３０】
非磁性基板上に下地層を介して設けられる磁気記録層は、上記したように、ＣｏＣｒＰｔＷＣの五元系合金やＣｏＣｒＰｔＴａＮｂの五元系合金などから形成される。かかる磁気記録層は、好ましくは、スパッタ法により、特定の成膜条件下で有利に形成することができる。特に、保磁力を高めるため、ＤＣ負バイアスの印加下にスパッタ法を実施するのが好ましい。スパッタ法としては、上記した下地層の成膜と同様、例えばマグネトロンスパッタ法などを使用することができる。適当な成膜条件として、例えば、約１００〜３５０℃の成膜温度、約１〜１０ｍＴｏｒｒのＡｒガス圧力、そして約８０〜４００ＶのＤＣ負バイアスを挙げることができる。ここで、約３５０℃を上回る成膜温度は、本来非磁性であるべき基板において磁性を発現する可能性があるので、その使用を避けることが望ましい。また、必要に応じて、スパッタ法に代えて、他の成膜法、例えば蒸着法、イオンビームスパッタ法等を使用してもよい。磁気記録層の形成の好ましい１例を示すと、非磁性基板がＮｉＰメッキ付きのアルミニウム基板である場合、前記磁気記録層を、スパッタ法で、ＤＣ負バイアスの印加下に、約２２０〜３２０℃の成膜温度で、上記の合金から有利に形成することができる。
【００３１】
本発明の磁気ディスクは、その磁気記録層の上にそれを保護するカーボン保護膜を備える。カーボン保護膜としては、磁気ディスクの分野において一般的に使用されているカーボン保護膜を使用することができる。適当なカーボン保護膜として、例えば、カーボンの単独もしくはその化合物からなる層、例えばＣ層、ＷＣ層、ＳｉＣ層、Ｂ４　Ｃ層、水素含有Ｃ層、ダイヤモンドライクカーボン（ＤＬＣ）層などを挙げることができる。このようなカーボン保護膜は、常法に従って、例えばスパッタ法、ＣＶＤ法、蒸着法などによって形成することができる。カーボン保護膜の膜厚は、広い範囲にわたって変更することができるというものの、通常、約５〜１５ｎｍの範囲である。
【００３２】
さらに、カーボン保護膜は、最近開発された技術であるＦｉｌｔｅｒｅｄ　Ｃａｔｈｏｄｉｃ　Ａｒｃ　法（以下、「ＦＣＡ法」と呼ぶ）を用いて、高硬度のカーボン保護膜として形成するのが好適である。また、この高硬度のカーボン保護膜中に窒素を含有させた場合、カーボン保護膜の液体潤滑剤に対する吸着性が著しく向上せしめられ、優れた耐久性を得、かつ維持できるので、さらに好適である。
【００３３】
ＦＣＡ法は、従来のスパッタ法、ＣＶＤ法などと比較した場合、よりダイヤモンド成分の多い高硬度のカーボン膜を形成することができ、したがって、得られるカーボン膜は、５ｎｍもしくはそれ以下の膜厚の時でも高い耐久性を示すことができる。
【００３４】
本発明の磁気ディスクは、そのカーボン保護膜の上にさらに、本発明に従って形成された潤滑剤層を備える。潤滑剤層は、図３に模式的に示す分子モデルから理解されるように、主鎖成分５Ａと、主鎖成分５Ａの少なくとも１端（図示の例では、両端）に結合したものであって、主鎖成分５Ａと化学的性質を異にする末端成分５Ｂとを１つの分子内に有する潤滑剤５からなる。
【００３５】
潤滑剤層の形成に用いられる潤滑剤は、その主鎖成分と末端成分とで化学的性質あるいは化学的構造を異にする。好ましくは、１つの潤滑剤分子において、その主鎖成分が撥水性であり、かつ主鎖成分の１端もしくは両端の末端成分が親水性である。
【００３６】
上述のような要件を満たすとともに本発明の実施に好適な潤滑剤は、フッ素化炭化水素化合物である。特に、フッ素化炭化水素化合物において、その主鎖成分が、次式により表されるパーフルオロポリエーテル基：
（ＣＦ２О）ｍ（Ｃ２Ｆ４О）ｎ
（式中、ｍ及びｎは、それぞれ、任意の整数である）からなり、かつその末端成分が水酸基もしくは次式により表される水酸基含有部分：
ＣＨ２ОＨ、
ＣＨ２ОＣＨ２ＣＨОＨＣＨ２ОＨ
などからなることが好ましい。なお、このようなフッ素化炭化水素化合物は、例えば、アウジモント社から「フォンブリン（ＦОＭＢＬＩＮ）」なる商品名で商業的に入手可能である。
【００３７】
本発明の潤滑剤層を観察すると、図４及び図５に示すように、媒体、ここでは磁気ディスク１０（最上層のカーボン保護膜４）上において潤滑剤５が安定に配向している。分子の一端のみに末端成分５Ｂを有する潤滑剤５を示す図４の場合には、潤滑剤５は、その末端成分５Ｂを介して媒体１０の表面に会合によって結合しており、主鎖成分５Ａが媒体１０の表面を向いて配向している。一方、分子の両端に末端成分５Ｂを有する潤滑剤５を示す図５の場合には、潤滑剤５は、その末端成分５Ｂが媒体１０の表面に会合によって結合しているとともに、主鎖成分５Ａが、あたかも末端成分５Ｂどうしを橋架けたようにして、媒体１０の表面を向いて配向している。いずれの配向状態も高レベルかつ安定である。
【００３８】
潤滑剤分子の上述のような配向状態は、媒体に潤滑剤を塗布する際に本発明に従い特別な浸漬塗布を行うことによって実現することができる。すなわち、上述のような潤滑剤を含む潤滑剤溶液に媒体を浸漬し、引き続いてその潤滑剤溶液から媒体を引き上げる。驚くべきことに、本発明に従って潤滑剤の浸漬塗布を行った場合、加熱処理を施さなくても、潤滑剤をその末端成分を介して媒体の表面に会合によって結合させ、かつ上記したように、潤滑剤の主鎖成分を媒体の表面を向いて配向させることができる。また、引き上げた後の媒体からは溶媒が自然に揮発してしまうので、乾燥工程を設ける必要もない。なお、潤滑剤溶液に媒体を浸漬し、引き続いて引き上げる工程は、１つの浸漬処理槽において浸漬位置と引き上げ位置を変更したほうが作業性が向上し、処理スピードの増加も図ることができる。
【００３９】
また、潤滑剤の浸漬塗布は、潤滑剤の末端成分と親和性がある貧溶媒を含む前処理溶液における媒体の浸漬と、潤滑剤の主鎖成分と親和性がある良溶媒に潤滑剤を溶解して得た潤滑剤溶液における媒体の浸漬とを組み合わせて実施することが好ましい。特に、潤滑剤の末端成分と親和性がある貧溶媒を含む前処理溶液と、潤滑剤の主鎖成分と親和性がある良溶媒に潤滑剤を溶解して得た潤滑剤溶液とを用意し、これらの２つの溶液に順次媒体を浸漬することによって、潤滑剤の浸漬塗布を実施することが好ましい。
【００４０】
さらに、潤滑剤の浸漬塗布に当たっては、前処理溶液の調製に使用する貧溶媒と、潤滑剤溶液の調製に使用する良溶媒の選択が重要である。すなわち、これらの２種類の選択如何で、潤滑剤分子の高配向を達成できることもあれば、潤滑剤分子を配向させ得ないこともあるからである。
【００４１】
まず、貧溶媒の比重は、良溶媒の比重よりも小さいことが必要である。これは、１つの浸漬処理槽で潤滑剤の浸漬塗布を行う場合に、良溶媒を使用した潤滑剤溶液での浸漬処理に先がけて、貧溶媒を使用した前処理溶液での浸漬処理を行うことが好ましいからである。貧溶媒の比重が小さいと、浸漬処理槽内で相分離状態ができ、媒体は、上層の前処理溶液を通過した後に、その下の潤滑剤溶液を通過可能となり、両溶液による連続した浸漬処理を実現できる。
【００４２】
また、上記した層分離状態をさらに確実なものとするため、貧溶媒と良溶媒は実質的に相溶性を有していないことが必要である。すなわち、貧溶媒と良溶媒は、たとえ混じり合ったとしても、完全には混じり合わない程度の相溶性しか有していないことが好ましい。
【００４３】
さらに、貧溶媒は、潤滑剤の末端成分と親和性があり、一方、良溶媒は、潤滑剤の主鎖成分と親和性があることが必要であり、この要件がみたされないと、潤滑剤分子の満足できる配向を達成できない。ここで、「親和性」とは、供試溶媒の次式で定義される数値が、１５ｃａｌ／ｃｍ３以下であるか否かでもって規定することができる。すなわち、もしもその数値が１５ｃａｌ／ｃｍ３以下であるならば、その供試溶媒は高い親和性を有していると定義することができる。
【００４４】
【数１】
2004087042.tif 000003
【００４５】
上式において、δは、溶解パラメータを意味し、文献：Ｔｈｅ　Ｈｏｙ　Ｔａｂｌｅｓ　ｏｆ　Ｓｏｌｕｂｉｌｉｔｙ　Ｐａｒａｍｅｔｅｒｓ，　ＵＮＩＯＮ　ＣＡＲＢＩＤＥに記載の手順に従って求めることができる。また、式中のＨ、Ｐ及びＮＰは、それぞれ、水素結合成分、極性成分、そして非極性成分を意味する。
【００４６】
以上の要件を満足できる貧溶媒は、好ましくは、水もしくはアルコール系溶媒である。適当なアルコール系溶媒としては、以下に列挙するものに限定されるわけではないけれども、メタノール、エタノールなどを挙げることができる。
【００４７】
また、良溶媒は、好ましくは、潤滑剤を０．１重量％以上の量で溶解可能な溶媒である。さらに好ましくは、良溶媒はフッ素系溶媒である。適当なフッ素系溶媒としては、以下に列挙するものに限定されるわけではないけれども、「フロリナート」（商品名、住友スリーエム社製）、フルオロアルカン類（一般式：ＣｎＨｍＦｘ）、フルオロポリエーテル類〔一般式：（ＣＦ２О）ｍ（Ｃ２Ｆ４О）ｎ〕などを挙げることができる。これらの良溶媒に、潤滑剤はいろいろな量で溶解して使用することができる。潤滑剤の濃度は、潤滑剤溶液の全量を基準にして、通常、約０．０１〜０．２０重量％の範囲であり、好ましくは、約０．０２〜０．１０重量％の範囲である。
【００４８】
上記した前処理溶液と潤滑剤溶液を使用した潤滑剤の浸漬塗布において、媒体を前処理溶液に浸漬した後に続けて直ちに、すなわち、媒体を前処理溶液から引き上げたり別の処理に供しないで、前処理後の媒体を潤滑剤溶液に浸漬することが好ましい。この連続した浸漬処理は、特に、前処理溶液とその下の潤滑剤溶液とからなる２相構成の浸漬処理槽を用意し、媒体を前処理溶液及び潤滑剤溶液に順次浸漬することによって有利に実施することができる。さらに、本発明の実施では、媒体を潤滑剤溶液に浸漬して潤滑剤の浸漬塗布が完了した後、潤滑剤塗布後の媒体を処理溶液やその貧溶媒に再び接触させないことが好ましい。さらに、本発明の実施では、好ましいことに、熱エネルギーの付与、例えば加熱処理による配向処理を行うことは不必要である。
【００４９】
さらに詳しく述べると、潤滑剤の浸漬塗布は、図６に模式的に示す浸漬処理槽を使用して有利に実施できる。なお、図示の例では、潤滑剤塗布のメカニズムをわかりやすく説明するため、媒体１０が段階（Ｉ）から段階（Ｖ）まで順次移動している状態が示されている。
【００５０】
浸漬処理槽２０は、中央の仕切り２３で２区画に区分されているが、仕切り２３の下方が開放されているので、媒体１０が図示のように移動可能である。浸漬処理槽２０には、潤滑剤５の末端成分と親和性がある貧溶媒を含む前処理溶液２１と、潤滑剤５の主鎖成分と親和性がある良溶媒に潤滑剤５を溶解して得た潤滑剤溶液２２が収容されている。貧溶媒は良溶媒に比較して比重が小さいので、一方の区画で、潤滑剤溶液２２の上に前処理溶液が分離した状態が確立されている。また、潤滑剤５は、潤滑剤溶液２２に溶解された状態にあり、前処理溶液２１中には入り込んでいない。
【００５１】
このような浸漬処理槽２０を使用して、まず、その前処理溶液２１に媒体１０（Ｉ）を浸漬する。この媒体は、カーボン保護膜を堆積した後のもので、好ましくは、表面改質のためにプラズマ処理されている。次いで、媒体１０（ＩＩ）が前処理溶液２１から潤滑剤溶液２２に移動すると、両溶液の界面で、図示のように媒体１０に対する潤滑剤５の会合結合が発現する。すなわち、潤滑剤溶液２２に前処理溶液、すなわち、潤滑剤５の末端成分と親和性があり、かつ主鎖成分と親和性のない溶媒（貧溶媒）との界面が存在するので、潤滑剤５の末端成分は貧溶媒の方向に配向可能である。ここで、潤滑剤溶液２２と前処理溶液２１の界面付近には秩序構造が持たせてあるので、媒体１０（ＩＩ）上でその方向に末端成分を配向させるとともに、その秩序構造を保持することができる。これは、前記したように、潤滑剤の末端成分と媒体表面の親和性が、潤滑剤の主鎖成分に比べて強いからである。
【００５２】
引き続いて、媒体１０は、段階（ＩＩＩ）から（ＩＶ）のように潤滑剤溶液２２内を移動し、この移動の間に媒体１０に対する潤滑剤５の結合がさらに進行する。そして、潤滑剤層を表面に形成した媒体１０（Ｖ）は、潤滑剤溶液２２から引き上げられる。
【００５３】
上記のようにして媒体上に形成される潤滑剤層は、その膜厚を広い範囲で変更することができる。潤滑剤層の膜厚は、通常、約０．１〜３．０ｎｍの範囲であり、好ましくは、約０．５〜１．５ｎｍの範囲である。
【００５４】
本発明は、さらに、本発明の磁気記録媒体（磁気ディスク）を磁気ヘッドと組み合わせて備えた磁気ディスク装置にある。本発明の磁気ディスク装置において、その構造は特に限定されないというものの、基本的に、磁気ディスクにおいて情報の記録を行うための記録ヘッド部及び情報の再生を行うための再生ヘッド部を備えている装置を包含する。特に、再生ヘッド部は、近年における情報処理技術の発達に伴い、コンピュータの外部記憶装置に用いられる磁気ディスク装置に対して高密度化の要求が高まっていることを考慮して、従来の巻線型のインダクティブ薄膜磁気ヘッドに代えて、磁界の強さに応じて電気抵抗が変化する磁気抵抗素子を使用した磁気抵抗効果型ヘッド、すなわち、ＭＲヘッドを使用することが推奨される。ＭＲヘッドは、磁性体の電気抵抗が外部磁界により変化する磁気抵抗効果を記録媒体上の信号の再生に応用したもので、従来のインダクティブ薄膜磁気ヘッドに較べて数倍も大きな再生出力幅が得られること、イングクタンスが小さいこと、大きなＳ／Ｎ比が期待できること、などを特徴としている。また、このＭＲヘッドとともに、異方性磁気抵抗効果を利用したＡＭＲヘッド、巨大磁気抵抗効果を利用したＧＭＲヘッド、そしてその実用タイプであるスピンバルブＧＭＲヘッドの使用も推奨される。
【００５５】
本発明による磁気ディスク装置において、その記録ヘッド部及び再生ヘッド部は、図７及び図８に示すような積層構造とすることができる。図７は、本発明の磁気ディスク装置の原理図であり、図８は、図７の線分Ｂ−Ｂに沿った断面図である。
【００５６】
図７及び図８において、参照番号１１は、磁気ディスクへの情報の記録を行う誘導型の記録ヘッド部、そして参照番号１２は、情報の読み出しを行う磁気抵抗効果型の再生ヘッド部である。記録ヘッド部１１は、ＮｉＦｅ等からなる下部磁極（上部シールド層）１３と、一定間隔をもって下部磁極１３と対向したＮｉＦｅ等からなる上部磁極１４と、これらの磁極１３及び１４を励磁し、記録ギャップ部分にて、磁気ディスクに情報の記録を行わせるコイル１５等から構成される。
【００５７】
再生ヘッド部１２は、好ましくはＡＭＲヘッドやＧＭＲヘッド等でもって構成されるものであり、その磁気抵抗効果素子部１２Ａ上には、磁気抵抗効果素子部１２Ａにセンス電流を供給するための一対の導体層１６が記録トラック幅に相応する間隔をもって設けられている。ここで、導体層１６の膜厚は、磁気抵抗効果素子部１２Ａの近傍部分１６Ａが薄く形成され、他の部分１６Ｂは厚く形成されている。
【００５８】
図７及び図８の構成では、導体層１６の膜厚が、磁気抵抗効果素子部１２Ａの近傍部分１６Ａで薄くなっているため、下部磁極（上部シールド層）１３等の湾曲が小さくなっている。このため、磁気ディスクに対向する記録ギャップの形状もあまり湾曲せず、情報の記録時における磁気ヘッドのトラック上の位置と読み出し時における磁気ヘッドのトラック上の位置に多少ずれがあっても、磁気ディスク装置は正確に情報を読み出すことができ、オフトラック量が小さいにもかかわらず読み出しの誤差が生じるという事態を避けることができる。
【００５９】
一方、導体層１６の膜厚が、磁気抵抗効果素子部１２Ａの近傍以外の部分１６Ｂでは厚く形成されているため、導体層１６の抵抗を全体として小さくすることもでき、その結果、磁気抵抗素子部１２Ａの抵抗変化を高感度で検出することが可能になり、Ｓ／Ｎ比が向上し、また、導体層１６での発熱も避けることができ、発熱に起因したノイズの発生も防げる。
【００６０】
本発明による磁気ディスク装置の好ましい一例は、図９及び図１０に示す通りである。なお、図９は、磁気ヘッド付きのスライダを備えた磁気ディスク装置の平面図（ここでは、カバーを除いた状態を示す）であり、図１０は、図９の線分Ａ−Ａに沿った断面図である。
【００６１】
これらの図において、参照番号５０は、ベースプレート５１上に設けられたスピンドルモータ５２によって回転駆動される磁気記録媒体としての複数枚（図示の態様では３枚）の磁気ディスクを示している。また、参照番号５３は、ベースプレート５１上に回転可能に設けられたアクチュエータである。このアクチュエータ５３の一方の回転端部には、磁気ディスク５０の記録面方向に延出する複数のヘッドアーム５４が形成されている。このヘッドアーム５４の回転端部には、スプリングアーム５５が取り付けられ、更に、このスプリングアーム５５のフレクシャー部に前述のスライダ４０が図示しない絶縁膜を介して傾動可能に取り付けられている。一方、アクチュエータ５３の他方の回転端部には、コイル５７が設けられている。
【００６２】
ベースプレート５１上には、マグネット及びヨークで構成された磁気回路５８が設けられ、この磁気回路５８の磁気ギャップ内に、上記コイル５７が配置されている。そして、磁気回路５８とコイル５７とでムービングコイル型のリニアモータ（ＶＣＭ：ボイスコイルモータ）が構成されている。そして、これらベースプレート５１の上部はカバー５９で覆われている。
【００６３】
次に、上記構成の磁気ディスク装置の作動を説明する。
【００６４】
磁気ディスク５０が停止している時には、スライダ４０は磁気ディスク５０の退避ゾーンに接触し停止している。
【００６５】
次に、磁気ディスク５０がスピンドルモータ５２によって、高速で回転駆動されると、この磁気ディスク５０の回転による発生する空気流によって、スライダ４０は微小間隔をもってディスク面から浮上する。この状態でコイル５７に電流を流すと、コイル５７には推力が発生し、アクチュエータ５３が回転する。これにより、ヘッド（スライダ４０）を磁気ディスク５０の所望のトラック上に移動させ、データのリード／ライトを行なうことができる。
【００６６】
この磁気ディスク装置では、磁気ヘッドの導体層として、磁気抵抗効果素子部の近傍部分を薄く形成し他の部分を厚く形成したものを用いているため、記録ヘッド部の磁極の湾曲を小さくすると共に導体層の抵抗を下げ、オフトラックが小さい範囲であれば正確にかつ高感度に情報を読み出すことができる。
【００６７】
【実施例】
引き続いて、本発明をその実施例を参照して説明する。
参考例
本例では、従来の方法により潤滑剤層を形成する場合に、潤滑剤塗布後の加熱処理が潤滑剤の配向にいかに有効であるかを確認した。
【００６８】
下記の層構成を有する磁気ディスクを作製した。なお、現在商業的に入手可能な磁気ディスクは、さらに多層の構成を採用しているのが一般的であるが、ここでは、便宜的に単純な層構成の磁気ディスクを作製した。
【００６９】
───────────────────
潤滑剤層（加熱処理なし、あり）
───────────────────
窒素ドープのカーボン保護膜
───────────────────
磁気記録層（ＣｏＣｒＰｔＴａＮｂ）
───────────────────
下地層（ＣｒＭｏ１０）
───────────────────
ＮｉＰメッキ付きアルミニウム基板
───────────────────
アルミニウム（Ａｌ）基板の上にＮｉＰをメッキしてＮｉＰメッキ層を形成した後、その表面を良く洗浄し、さらにテクスチャ処理を施して十分に平滑にした。得られたＮｉＰ／Ａｌ基板の表面にＣｒＭｏ１０（ａｔ％）下地層をＤＣマグネトロンスパッタ装置により成膜した。
【００７０】
本例の場合、下地層の成膜前にスパッタ室内を３×１０−７Ｔｏｒｒ以下に排気し、基板温度を２８０℃に高め、Ａｒガスを導入してスパッタ室内を５ｍＴｏｒｒに保持し、−２００Ｖのバイアスを印加しながら、下地層としてのＣｒＭｏを３０ｎｍ厚に成膜した。さらに、下地層の成膜に続けて、ＣｏＣｒＰｔＴａＮｂ膜をそのＢｒｔが１００Ｇμｍ（２７ｎｍ厚）となるように成膜した。成膜に使用したターゲットは、ＣｏＣｒターゲットにＰｔ、Ｔａ、Ｎｂチップを配置した複合ターゲットであった。
【００７１】
次いで、ＦＣＡ成膜装置を使用して、窒素ドープのカーボン保護膜を次のような条件で成膜した。
【００７２】
アーク電流　　　　　　　　８０Ａ
カソードコイル電流　　　　１０Ａ
フィルタコイル電流　　　１０Ａ，６Ａ
ラスタコイル電流　　　　Ｘ：０Ａ，Ｙ：１０Ａ
基板は、膜厚分布改善のため、グラウンドに落として使用した。膜厚５ｎｍの窒素ドープのカーボン保護膜が得られた。
【００７３】
カーボン保護膜の形成後、その表面に潤滑剤層を形成した。潤滑剤（商品名「ＦОＭＢＬＩＮ　Ｚ　ＴＥＴＲＡОＬ」、アウジモント社製）を溶媒（商品名「フロリナートＦＣ７７」、住友スリーエム社製）に溶解して調製した潤滑剤溶液を入れた浸漬処理槽にＮｉＰ／Ａｌ基板を浸漬し、図１１に示すように異なる膜厚を有する潤滑剤層を形成し、潤滑剤層を自然乾燥した。磁気ディスクＡ（潤滑剤層の加熱処理なし）が得られた。
【００７４】
引き続いて、上述の手法を繰り返して図１２に示すように異なる膜厚を有する潤滑剤層を形成した。次いで、それぞれのＮｉＰ／Ａｌ基板を熱風炉に入れ、１２０℃で１時間にわたって加熱処理した。磁気ディスクＢ（潤滑剤層の加熱処理あり）が得られた。
表面自由エネルギーの評価：
潤滑剤層の配向状態は、潤滑剤層の表面における表面自由エネルギーを求め、水素結合成分を見積もることで判断することができる。よって、次のような手順でそれぞれの磁気ディスク（潤滑剤層；以下、固体試料という）の表面自由エネルギーを求めた。
【００７５】
液体試料として、下記のような表面自由エネルギーを有する溶媒を使用した。
【００７６】
【表１】
2004087042.tif 000004
【００７７】
それぞれの液体試料に対する固体試料の接触角をＪＩＳ　Ｋ６８００に記載の指針に準じて測定した。
【００７８】
固体試料の表面自由エネルギーをγＳ、液体試料の表面自由エネルギーをγＬ、固体試料／液体試料の接触角をθＳＬ、固体試料／液体試料の界面自由エネルギーをγＳＬとすれば、次のようなＹｏｕｎｇの式（１）が成立する。
【００７９】
【数２】
2004087042.tif 000005
【００８０】
液体が固体表面に付着することにより安定化するエネルギーである接着仕事ＷＳＬは、次のようなＤｕｐｒｅの式（２）に従う。
【００８１】
【数３】
2004087042.tif 000006
【００８２】
以上の２式から、次のようなＹｏｕｎｇ−Ｄｕｐｒｅの式（３）が導出され、接着仕事は、液体の表面自由エネルギーと接触角から求められることとなる。
【００８３】
【数４】
2004087042.tif 000007
【００８４】
ОｗｅｎｓとＷｅｎｄｔは、この接着仕事に対して、表面自由エネルギーの各成分に幾何平均則を適用した。すなわち、次式（４）が成り立つとした。
【００８５】
【数５】
2004087042.tif 000008
【００８６】
ここで、ｄ及びｈは、それぞれ、分散成分及び水素結合成分を意味する。
【００８７】
２種類の液体（ｉ，ｊ；ここでは、水及びジヨードメタン）を用いれば、接着仕事について次の関係式（５）が成り立つ。
【００８８】
【数６】
2004087042.tif 000009
【００８９】
従って、２種類の液体の接触角を実測し、接着仕事を求めれば、次の関係式（６）から固体の表面エネルギーを各成分ごとに求めることができる。
【００９０】
【数７】
2004087042.tif 000010
【００９１】
図１１は、磁気ディスクＡ（潤滑剤層の加熱処理なし）について、潤滑剤層の膜厚と表面自由エネルギーの関係をプロットしたグラフである。また、図１２は、磁気ディスクＢ（潤滑剤層の加熱処理あり）について、潤滑剤層の膜厚と表面自由エネルギーの関係をプロットしたグラフである。
【００９２】
図１１のグラフから理解されるように、潤滑剤層に加熱処理を施さない場合には、潤滑剤層の膜厚が増加するとともに表面自由エネルギーが低下していくが、膜厚１５Åを境にして増加に転じる。また、表面自由エネルギーの変化は、膜厚に対して滑らかでなく、バラツキが大きい。従って、加熱処理を伴わないと、安定した表面が形成されず、膜厚１５Å以上では表面自由エネルギーが増加してしまう。また、このような望ましくない結果は、潤滑剤を塗布したままの潤滑剤層では潤滑剤の配向がランダムであることに原因があると考察される。
【００９３】
一方、潤滑剤層に加熱処理を施した例を示す図１２を参照すると、潤滑剤層の膜厚が増加するとともに表面自由エネルギーが単調に減少し、また、数値自体も、加熱処理を施さない場合と比較して小さくなっている。このことは、潤滑剤の配向が加熱処理によって促進されたことを立証している。
実施例
前記参考例と同様な層構成を有する磁気ディスクを作製した。但し、本例の場合、潤滑剤層の形成のため、先に図６を参照して説明したような２区画式の浸漬処理槽を用意し、次のような前処理溶液及び潤滑剤溶液を収容した。
【００９４】
前処理溶液…貧溶媒（エタノール）
潤滑剤溶液…潤滑剤（商品名「ＦОＭＢＬＩＮ　ＺＤОＬ」、アウジモント社製）を良溶媒（商品名「フロリナートＦＣ７７」、住友スリーエム社製）に溶解して調製。
【００９５】
カーボン保護膜の形成後、ＮｉＰ／Ａｌ基板を上述の浸漬処理槽に浸漬し、前処理溶液及び潤滑剤溶液の順で浸漬処理を行った。基板を潤滑剤溶液から引き上げて自然乾燥した。異なる膜厚を有する潤滑剤層を備えた磁気ディスクＣ（本発明例）が得られた。
【００９６】
得られた磁気ディスクＣについて、前記参考例と同様な手順に従って表面自由エネルギーを求めた。その結果、磁気ディスクＣの表面自由エネルギーは、図１２の磁気ディスクＢとほぼ同じカーブを描き、潤滑剤層の膜厚が増加するとともに単調にかつなめらかに減少していくことが確認された。
【００９７】
図１３は、潤滑剤層の膜厚が１０Åの時の、磁気ディスクＡ（Ａ−１０）、磁気ディスクＢ（Ｂ−１０）及び磁気ディスクＣ（Ｃ−１０）の表面自由エネルギーならびに潤滑剤層の膜厚が１５Åの時の、磁気ディスクＡ（Ａ−１５）、磁気ディスクＢ（Ｂ−１５）及び磁気ディスクＣ（Ｃ−１５）の表面自由エネルギーをプロットしたグラフである。このグラフから理解できるように、本発明に従って潤滑剤層を形成した場合と、従来の方法に従って加熱処理を伴って潤滑剤層を形成した場合には、比較可能な程度に低い表面自由エネルギーを実現することができる。このことは、本発明に従って潤滑剤層を形成した場合には、潤滑剤について満足できる配向促進効果を達成できるということを立証している。
【００９８】
以上、本発明を特にその好ましい実施の形態及び実施例を参照して説明した。引き続いて、本発明のさらなる理解のために、本発明の好ましい態様を「付記」としてまとめて記載する。
【００９９】
（付記１）媒体の表面に潤滑剤を塗布する方法であって、
主鎖成分と、該主鎖成分の少なくとも１端に結合したものであって、前記主鎖成分と化学的性質を異にする末端成分とを１つの分子内に有する潤滑剤を含む潤滑剤溶液に前記媒体を浸漬し、前記潤滑剤溶液から引き上げた後の前記媒体において、前記潤滑剤を前記末端成分を介して前記媒体の表面に会合によって結合させ、かつ前記主鎖成分を前記媒体の表面を向いて配向させることを特徴とする潤滑剤の塗布方法。
【０１００】
（付記２）前記主鎖成分の両端に前記末端成分が結合した分子構造をもった潤滑剤を使用し、前記末端成分を前記媒体の表面に会合によって結合させるとともに、前記末端成分どうしを橋架けた前記主鎖成分を前記媒体の表面を向いて配向させることを特徴とする付記１に記載の潤滑剤の塗布方法。
【０１０１】
（付記３）前記潤滑剤の分子において、前記主鎖成分が撥水性を示し、かつ前記末端成分が親水性を示すことを特徴とする付記１又は２に記載の潤滑剤の塗布方法。
【０１０２】
（付記４）前記潤滑剤が、フッ素化炭化水素化合物であることを特徴とする付記１〜３のいずれか１項に記載の潤滑剤の塗布方法。
【０１０３】
（付記５）前記フッ素化炭化水素化合物において、その主鎖成分がパーフルオロポリエーテルからなり、かつその末端成分が水酸基からなることを特徴とする付記４に記載の潤滑剤の塗布方法。
【０１０４】
（付記６）前記潤滑剤の末端成分と親和性がある貧溶媒を含む前処理溶液と、前記潤滑剤の主鎖成分と親和性がある良溶媒に潤滑剤を溶解して得た潤滑剤溶液を組み合わせて使用することを特徴とする付記１〜５のいずれか１項に記載の潤滑剤の塗布方法。
【０１０５】
（付記７）前記貧溶媒の比重が前記良溶媒の比重よりも小さく、かつ前記貧溶媒と前記良溶媒は実質的に相溶性を有していないことを特徴とする付記６に記載の潤滑剤の塗布方法。
【０１０６】
（付記８）前記貧溶媒が水もしくはアルコール系溶媒であり、かつ前記良溶媒がフッ素系溶媒であることを特徴とする付記６又は７に記載の潤滑剤の塗布方法。
【０１０７】
（付記９）前記媒体を前記前処理溶液に浸漬した後に続けて、前記前処理媒体を前記潤滑剤溶液に浸漬することを特徴とする付記６〜８のいずれか１項に記載の潤滑剤の塗布方法。
【０１０８】
（付記１０）前記前処理溶液とその下の前記潤滑剤溶液とからなる２相構成の浸漬処理槽を用意し、前記媒体を前記前処理溶液及び前記潤滑剤溶液に順次通過させることを特徴とする付記６〜９のいずれか１項に記載の潤滑剤の塗布方法。
【０１０９】
（付記１１）前記潤滑剤溶液を通過させた後、潤滑剤塗布後の前記媒体を前記前処理溶液あるいはその貧溶媒と接触させないことを特徴とする付記１０に記載の潤滑剤の塗布方法。
【０１１０】
（付記１２）熱エネルギーの付与による配向処理を伴わないことを特徴とする付記１〜１１のいずれか１項に記載の潤滑剤の塗布方法。
【０１１１】
（付記１３）前記潤滑剤を０．１〜３．０ｎｍの膜厚で塗布することを特徴とする付記１〜１２のいずれか１項に記載の潤滑剤の塗布方法。
【０１１２】
（付記１４）前記媒体が、その表面にカーボン保護膜を有する磁気記録媒体であることを特徴とする付記１〜１３のいずれか１項に記載の潤滑剤の塗布方法。
【０１１３】
（付記１５）媒体の表面に形成された潤滑剤層であって、
主鎖成分と、該主鎖成分の少なくとも１端に結合したものであって、前記主鎖成分と化学的性質を異にする末端成分とを１つの分子内に有する潤滑剤が前記末端成分を介して前記媒体の表面に会合によって結合しており、前記主鎖成分が前記媒体の表面を向いて配向していることを特徴とする潤滑剤層。
【０１１４】
（付記１６）前記潤滑剤が、前記主鎖成分の両端に前記末端成分が結合した分子構造を有しており、前記末端成分が前記媒体の表面に会合によって結合しているとともに、前記末端成分どうしを橋架けた前記主鎖成分が前記媒体の表面を向いて配向していることを特徴とする付記１５に記載の潤滑剤層。
【０１１５】
（付記１７）前記潤滑剤の分子において、前記主鎖成分が撥水性を示し、かつ前記末端成分が親水性を示すことを特徴とする付記１５又は１６に記載の潤滑剤層。
【０１１６】
（付記１８）前記潤滑剤が、フッ素化炭化水素化合物であることを特徴とする付記１５〜１７にいずれか１項に記載の潤滑剤層。
【０１１７】
（付記１９）前記フッ素化炭化水素化合物において、その主鎖成分がパーフルオロポリエーテルからなり、かつその末端成分が水酸基からなることを特徴とする付記１８に記載の潤滑剤層。
【０１１８】
（付記２０）前記潤滑剤の分子が、前記潤滑剤の末端成分と親和性がある貧溶媒を含む前処理溶液と、前記潤滑剤の主鎖成分と親和性がある良溶媒に潤滑剤を溶解して得た潤滑剤溶液に前記媒体を順次浸漬することによって配向されていることを特徴とする付記１５〜１９のいずれか１項に記載の潤滑剤層。
【０１１９】
（付記２１）前記潤滑剤の分子が、熱エネルギーの付与によって配向されていないことを特徴とする付記１５〜２０のいずれか１項に記載の潤滑剤層。
【０１２０】
（付記２２）前記潤滑剤の膜厚が、０．１〜３．０ｎｍの範囲であることを特徴とする付記１５〜２１のいずれか１項に記載の潤滑剤層。
【０１２１】
（付記２３）前記媒体が、その表面にカーボン保護膜を有する磁気記録媒体であり、前記カーボン保護膜の上に前記潤滑剤層が塗被されていることを特徴とする付記１５〜２２のいずれか１項に記載の潤滑剤層。
【０１２２】
（付記２４）潤滑剤層を表面に有する磁気記録媒体であって、
主鎖成分と、該主鎖成分の少なくとも１端に結合したものであって、前記主鎖成分と化学的性質を異にする末端成分とを１つの分子内に有する潤滑剤が前記末端成分を介して前記磁気記録媒体の表面に会合によって結合しており、前記主鎖成分が前記磁気記録媒体の表面を向いて配向していることを特徴とする磁気記録媒体。
【０１２３】
（付記２５）前記潤滑剤層が、付記１６〜２２のいずれか１項に記載の潤滑剤層であることを特徴とする付記２４に記載の磁気記録媒体。
【０１２４】
（付記２６）前記磁気記録媒体が、非磁性の基板と、該基板の上に順に形成された磁気記録層及びカーボン保護膜を含むことを特徴とする付記２４又は２５に記載の磁気記録媒体。
【０１２５】
（付記２７）磁気記録媒体において情報の記録を行うための記録ヘッド及び情報の再生を行うための再生ヘッドを備えた磁気ディスク装置であって、
前記磁気記録媒体が、潤滑剤層を表面に有する磁気ディスクであって、主鎖成分と、該主鎖成分の少なくとも１端に結合したものであって、前記主鎖成分と化学的性質を異にする末端成分とを１つの分子内に有する潤滑剤が前記末端成分を介して前記磁気ディスクの表面に会合によって結合しており、前記主鎖成分が前記磁気ディスクの表面を向いて配向していることを特徴とする磁気ディスク装置。
【０１２６】
（付記２８）前記潤滑剤層が、付記１６〜２２のいずれか１項に記載の潤滑剤層であることを特徴とする付記２７に記載の磁気ディスク装置。
【０１２７】
（付記２９）前記磁気ディスクが、非磁性の基板と、該基板の上に順に形成された磁気記録層及びカーボン保護膜を含むことを特徴とする付記２７又は２８に記載の磁気ディスク装置。
【０１２８】
【発明の効果】
以上に説明したように、本発明によれば、潤滑剤分子の配向のために従来必須であった加熱処理を省略し、潤滑剤層を自然乾燥することができるので、潤滑剤層の形成時、工数及び処理時間の短縮、製造コストの低減などを図ることができる。
【０１２９】
また、潤滑剤の浸漬塗布に際して複合浸漬処理槽を使用できるので、連続処理によって処理時間の短縮及び大量生産が可能となる。
【０１３０】
また、本発明によれば、配向力が高く、かつ薄く濡れ広がった潤滑剤層を形成することができる。
【０１３１】
さらに、本発明によれば、配向力が高く、かつ薄く濡れ広がった潤滑剤層を備えた、低工数及び低コストで製造が可能な高信頼性の磁気記録媒体を提供することができる。
【０１３２】
さらにまた、本発明によれば、低コスト及び高信頼性の磁気ディスク装置を提供することができる。
【図面の簡単な説明】
【図１】従来の磁気記録媒体における炭素質保護膜に対する潤滑層の固着状態を模式的に示した断面図である。
【図２】本発明による磁気記録媒体の好ましい１実施形態を示した断面図である。
【図３】本発明で潤滑剤層の形成に用いられる潤滑剤分子を模式的に示した分子モデル図である。
【図４】本発明の磁気記録媒体におけるカーボン保護膜に対する潤滑剤層の固着状態を模式的に示した断面図である。
【図５】本発明の磁気記録媒体におけるカーボン保護膜に対する潤滑剤層の固着状態を模式的に示した断面図である。
【図６】本発明の磁気記録媒体における潤滑剤層の形成手順を模式的に示した断面図である。
【図７】本発明の磁気ディスク装置の原理を示す断面図である。
【図８】図７の磁気ディスク装置の線分Ｂ−Ｂに沿った断面図である。
【図９】本発明の磁気ディスク装置の好ましい１例を示す平面図である。
【図１０】図９の磁気ディスク装置の線分Ａ−Ａに沿った断面図である。
【図１１】参考の磁気ディスクについて、加熱処理を施さなかった潤滑剤層の膜厚と表面自由エネルギーの関係をプロットしたグラフである。
【図１２】参考の磁気ディスクについて、加熱処理を施した潤滑剤層の膜厚と表面自由エネルギーの関係をプロットしたグラフである。
【図１３】異なる磁気ディスクについて、潤滑剤層の膜厚と表面自由エネルギーの関係をプロットしたグラフである。
【符号の説明】
１…基板
２…下地層
３…磁気記録層
４…カーボン保護膜
５…潤滑剤層（潤滑剤分子）
１０…磁気記録媒体（磁気ディスク）
２０…浸漬処理槽
２１…前処理溶液
２２…潤滑剤溶液
２３…仕切り
【図１】
2004087042.tif 000011
【図２】
2004087042.tif 000012
【図３】
2004087042.tif 000013
【図４】
2004087042.tif 000014
【図５】
2004087042.tif 000015
【図６】
2004087042.tif 000016
【図７】
2004087042.tif 000017
【図８】
2004087042.tif 000018
【図９】
2004087042.tif 000019
【図１０】
2004087042.tif 000020
【図１１】
2004087042.tif 000021
【図１２】
2004087042.tif 000022
【図１３】
2004087042.tif 000023